(57)【特許請求の範囲】
【請求項１】
カーボンブラック、キナクリドン固溶体顔料、１，２−アルカンジオール、及び樹脂微粒子を含有するグレーインクであって、
前記カーボンブラック及び前記キナクリドン固溶体顔料は、それぞれ樹脂分散剤により分散された樹脂分散顔料であり、
インク全質量を基準とした前記カーボンブラックの含有量が、８．０×１０-2質量％以上１．６質量％以下であり、かつ、前記カーボンブラックの含有量が、インク全質量を基準とした前記キナクリドン固溶体顔料の含有量に対して、質量比率で、１．２倍以上４．０倍以下であることを特徴とするグレーインク。
【請求項２】
さらにフタロシアニン顔料を含有し、
インク全質量を基準とした前記フタロシアニン顔料の含有量が、前記キナクリドン固溶体顔料の含有量に対する質量比率で、０．３３倍以上２．０倍以下である請求項１に記載のグレーインク。
【請求項３】
前記キナクリドン固溶体顔料が、Ｃ．Ｉ．ピグメントレッド２０２とＣ．Ｉ．ピグメントバイオレット１９を含む固溶体顔料、Ｃ．Ｉ．ピグメントレッド１２２とＣ．Ｉ．ピグメントレッド２０２を含む固溶体顔料、Ｃ．Ｉ．ピグメントレッド１２２とＣ．Ｉ．ピグメントバイオレット１９を含む固溶体顔料、及びＣ．Ｉ．ピグメントレッド２８２から選択される少なくとも１種を含む請求項１又は２に記載のグレーインク。
【請求項４】
インク全質量を基準とした前記キナクリドン固溶体顔料の含有量が、５．０×１０-2質量％以上１．５質量％以下である請求項１乃至３のいずれか１項に記載のグレーインク。
【請求項５】
インク全質量を基準とした前記１，２−アルカンジオールの含有量が、１．０質量％以上１０．０質量％以下である請求項１乃至４のいずれか１項に記載のグレーインク。
【請求項６】
さらにグリコールエーテルを含有する請求項１乃至５のいずれか１項に記載のグレーインク。
【請求項７】
インク全質量を基準とした前記グリコールエーテルの含有量が、１．０質量％以上１０．０質量％以下である請求項６に記載のグレーインク。
【請求項８】
前記樹脂微粒子の含有量が、インク全質量を基準として、０．２０質量％以上である請求項１乃至７のいずれか１項に記載のグレーインク。
【請求項９】
インクを収容するインク収容部を有するインクカートリッジであって、
前記インク収容部に収容されているインクが、請求項１乃至８のいずれか１項に記載のグレーインクであることを特徴とするインクカートリッジ。
【請求項１０】
インクをインクジェット方式の記録ヘッドから吐出させて記録媒体に画像を記録するインクジェット記録方法であって、
前記インクが、請求項１乃至８のいずれか１項に記載のグレーインクであることを特徴とするインクジェット記録方法。
【発明の詳細な説明】
【技術分野】
【０００１】
本発明は、インクジェット記録にも好適なグレーインク、該インクを利用したインクカートリッジ、及びインクジェット記録方法に関する。
【背景技術】
【０００２】
近年、インクジェット記録方法に用いるインクの色材として顔料を含有するインクが広く使用されるようになっており、銀塩写真に匹敵する高品位な画像を出力することが要求されている。顔料インクによれば、染料インクよりは堅牢性に優れる画像を形成することができるが、カラー画像のみならず、モノクロ画像やハーフトーン画像においても、高品位な画像を形成することが求められている。そして、この目的から、通常のブラックインクよりもカーボンブラックの含有量が少ない、いわゆるグレーインクが用いられるようになっている。近年における高品位画像に対する要求の高まりから、さらに、グレーバランスをより向上する、つまり、今まで以上にニュートラルな画像を形成することが要求されている。
【０００３】
モノクロ画像の色調をコントロールするという観点では、カーボンブラックを含有するインクに、他の色相の顔料を添加することによって色調をコントロールし、調色することが行われている。例えば、濃度が異なる複数のブラックインクのうち、黒色濃度の低いほうのインクに、カーボンブラック、マゼンタ有機顔料及びシアン有機顔料を含有させることに関する提案がある（特許文献１）。また、カーボンブラック、シアン顔料及びマゼンタ顔料を含有する複数のブラックインクにおいて、各インクの彩度Ｃ*の値が３以下となるように、シアン及びマゼンタの各顔料を添加することに関する提案もある（特許文献２）。
【０００４】
また、特許文献３には、マゼンタインクの色材として従来広く使用されてきたキナクリドン顔料に代えて、キナクリドン固溶体顔料を用いることが提案されている。そして、これによって、マゼンタ領域の色域が広がるとともに、メタメリズム（条件等色）にも優れることが記載されている。
【先行技術文献】
【特許文献】
【０００５】
【特許文献１】特開２０００−３１８２９３号公報
【特許文献２】特開２００３−０５５５９２号公報
【特許文献３】特開平１０−２１９１６６号公報
【発明の概要】
【発明が解決しようとする課題】
【０００６】
しかしながら、本発明者らの検討の結果、上記で挙げた従来技術には、それぞれ以下のような問題があることがわかった。先ず、特許文献１及び２に記載の発明においては、確かに画像の黄味は解消されるものの、特に記録デューティの低い画像においては、近年要求されるレベルのニュートラルな色調を有していなかった。さらに、低濃度のモノクロ画像におけるメタメリズムが十分でないことがわかった。ここで、一般的なメタメリズム（条件等色）とは、分光分布が異なる色が一定の観察条件下で等しい色に見える現象のことであるが、本発明においては、同一の記録物が、光源（透過光ではなく反射光）によって色が異なって見える現象のことを指すものとする。記録物において、このメタメリズムが劣る場合、同一の記録物が、例えば、太陽光下と蛍光灯下とで、色が異なって見えるという問題が生じる。
【０００７】
一方、特許文献３に記載されたキナクリドン固溶体顔料を含有したマゼンタインクで形成した画像は、キナクリドン顔料を含有するマゼンタインクで形成した画像よりも、むしろ耐光性や耐ガス性が低下し、特に、耐オゾン性の低下が顕著であることがわかった。
【０００８】
したがって、本発明の目的は、色調がニュートラルであり、メタメリズムにも優れ、耐オゾン性や耐光性にも優れる画像を形成することができるインクジェット記録にも好適なグレーインクを提供することである。また、本発明の目的は、このようなグレーインクを用いることで、上記の優れた画像形成を可能とするインクジェット記録方法及びインクカートリッジを提供することにある。
【課題を解決するための手段】
【０００９】
上記の目的は下記の本発明によって達成される。すなわち、本発明にかかるグレーインクは、カーボンブラック、キナクリドン固溶体顔料、１，２−アルカンジオール、及び樹脂微粒子を含有するグレーインクであって、前記カーボンブラック及び前記キナクリドン固溶体顔料は、それぞれ樹脂分散剤により分散された樹脂分散顔料であり、インク全質量を基準とした前記カーボンブラックの含有量が、８．０×１０-2質量％以上１．６質量％以下であり、かつ、前記カーボンブラックの含有量が、インク全質量を基準とした前記キナクリドン固溶体顔料の含有量に対して、質量比率で、１．２倍以上４．０倍以下であることを特徴とする。
【発明の効果】
【００１０】
本発明によれば、色調がニュートラルであり、メタメリズムにも優れ、耐オゾン性や耐光性にも優れる画像を形成することができるインクジェット記録にも好適なグレーインクが提供される。また、本発明によれば、このようなグレーインクを用いることで、上記の優れた画像形成を可能とするインクジェット記録方法及びインクカートリッジが提供される。
【発明を実施するための形態】
【００１１】
以下に、本発明の好ましい実施の形態を挙げて、本発明を詳細に説明する。なお、以下の記載においてはグレーインクのことを単にインクと呼ぶことがある。
従来、インクジェット用のマゼンタインクに使用する顔料としては、Ｃ．Ｉ．ピグメントレッド１２２（２，９−ジメチルキナクリドン）が主流であった。近年、キナクリドン固溶体顔料の検討もさかんに行われるようになってきている。その中でも、Ｃ．Ｉ．ピグメントレッド２０２（２，９−ジクロロキナクリドン）と、Ｃ．Ｉ．ピグメントバイオレット１９（無置換キナクリドン）との固溶体顔料は、発色性に優れることが知られている。
【００１２】
本発明者らは検討の結果、以下の事実を確認した。キナクリドン固溶体顔料は、従来多用されていたＣ．Ｉ．ピグメントレッド１２２と比較して、形成した画像を観察する際の光源が、Ｄ５０であるときと、Ｆ１０であるときの色差が特に小さく、メタメリズムに優れることがわかった。なお、光源Ｄ５０は、昼白光、色温度５，０００Ｋのことであり、光源Ｆ１０は、三波長型蛍光灯のことである。光学特性の違いとしては、Ｄ５０の分光放射強度スペクトルは、ほぼピークを有さないのに対して、Ｆ１０の分光放射強度スペクトルは、４３０ｎｍ付近、５５０ｎｍ付近、６２０ｎｍ付近に３つの大きなピークを有する。
【００１３】
そこで、本発明者らはメタメリズムを低減するための検討を行った。その結果、Ｆ１０のピーク波長領域と、顔料の分光反射率の強度が大きく変化する波長領域（すなわち、色相が大きく変化する波長領域）とが、できるだけ重ならないようにすればよいという知見を得た。そこで、上記２種の顔料の分光反射率の波長依存性を比較したところ、以下のことがわかった。すなわち、メタメリズムに優れるキナクリドン固溶体顔料の分光スペクトルの反射率立ち上がりは、Ｃ．Ｉ．ピグメントレッド１２２と比較して約２０ｎｍ低波長側にある。それが、Ｆ１０の光源の分光放射強度スペクトルのピーク波長の一つ（およそ６２０ｎｍ）に対して、遠ざかることになる。このことが、キナクリドン固溶体顔料では、Ｃ．Ｉ．ピグメントレッド１２２と比較して、光源がＤ５０であるときと、Ｆ１０であるときとで色差が小さくなる原因であると考えている。
【００１４】
また、キナクリドン固溶体顔料は、Ｃ．Ｉ．ピグメントレッド１２２と比較して、ａ*ｂ*平面における色相角が０°側にあるため、ブラックインクよりも薄いインク、つまり、グレーインクに用いることで、その色相をニュートラルにより近づけることができる。一方、キナクリドン固溶体顔料は、Ｃ．Ｉ．ピグメントレッド１２２よりも発色力に優れているため、グレーインクに調色用顔料として添加する場合、同じ光学濃度の画像とするために使用する顔料量は少なくてすむ。しかしながら、顔料量が少ないがゆえに、画像を光やオゾンにさらした際に、退色が生じてカラーバランスが崩れるまでの時間がより短くなる。すなわち、キナクリドン固溶体顔料を使用した場合は、画像の耐光性や耐オゾン性が劣るという課題を生じる。
【００１５】
かかる課題に対して、本発明者らが検討を行った結果、インクに、樹脂微粒子及び１，２−アルカンジオールを含有させることで、画像の耐光性や耐オゾン性が向上することがわかった。グレーインクには、色材の含有量が多いブラックインクと比べて、樹脂成分をより多く添加することが一般的に行われている。これは、ブラックインクと比べて、グレーインクは、インク中の顔料や樹脂などの固形分の含有量が少ないため、画像の堅牢性が相対的に弱くなる傾向があるためである。さらに、キナクリドン固溶体顔料を使用した場合は、Ｃ．Ｉ．ピグメントレッド１２２を使用した場合よりも画像の耐光性や耐オゾン性が劣るため、樹脂成分によりこれらの性能を向上することが特に重要である。インクに添加する樹脂成分は、水溶性樹脂と樹脂微粒子に大別されるが、本発明においては、インクが付与された後に記録媒体の表面上に存在させ、顔料粒子を光やオゾンによる劣化から保護することができるため、樹脂微粒子を使用する。
【００１６】
１，２−アルカンジオールをインクに添加することにより、記録媒体に付着したインクのドットが隣接するドットと接触して、互いに濡れ広がり、その結果画像表面の平滑性が高まることは知られている。本発明ではこのような作用に加えて、キナクリドン固溶体顔料と併用した場合に特異的に生じる以下のような作用により画像の耐オゾン性や耐光性が向上すると考えられる。すなわち、１，２−アルカンジオールは、インクジェット用のインクに用いられる水溶性有機溶剤の中では比較的キナクリドン固溶体顔料に対する親和性が低い部類に属する。記録媒体にインクが付与された際に、インクの乾燥、定着の過程で、キナクリドン固溶体顔料の定着性や粒子同士の密着性を高めることができる。このような理由から、画像の耐オゾン性や耐光性が向上するものと考えられる。
【００１７】
また、本発明においては、グレーインクとするためには、インク全質量を基準とした前記カーボンブラックの含有量Ａ（質量％）が、８．０×１０-2質量％以上１．６質量％以下であることを要す。さらに、該カーボンブラックの含有量Ａが、インク全質量を基準としたキナクリドン固溶体顔料の含有量Ｂ（質量％）に対して、質量比率で、Ａ／Ｂ＝１．２倍以上４．０倍以下であることを要す。すなわち、Ａ／Ｂが１．２倍未満であると、キナクリドン固溶体顔料の割合が相対的に多くなりすぎるため、ａ*ｂ*平面における色相が、ａ*が大きい側にシフトしすぎ、ニュートラルな画像を得ることができない。さらに、理由は明確ではないが、画像の耐オゾン性も低下してしまう。一方、Ａ／Ｂが４．０倍を超えると、キナクリドン固溶体顔料の割合が相対的に少なくなりすぎるため、メタメリズムが生じ、画像の耐光性も低下してしまう。
【００１８】
＜インク＞
以下、インクジェット用にも好適な、本発明のグレーインクを構成する各成分について説明するが、本発明のグレーインクは、他の色相やブラックの顔料インクと組み合わせてインクセットとしても用いることができる。他の色相としては、シアン、マゼンタ、イエロー、レッド、グリーン及びブルーなどから１種又は２種以上を選択することができる。
【００１９】
（顔料）
本発明のグレーインクは、複数種の顔料を含有することを特徴とし、該複数種の顔料として、少なくともカーボンブラックとキナクリドン固溶体顔料とを含む。以下、各成分について説明する。
【００２０】
〔カーボンブラック〕
本発明で使用するカーボンブラックとしては、ファーネスブラック、アセチレンブラック、ランプブラック、ガスブラックなどの従来公知のカーボンブラックをいずれも用いることができる。インク中のカーボンブラックの含有量Ａ（質量％）は、インク全質量を基準として、８．０×１０-2質量％以上１．６質量％以下であることが必要である。下記の理由から、好ましくは、１．０×１０-1質量％以上１．５質量％以下である。
【００２１】
本発明においては、純水で１，０００倍に希釈したインクの５５０ｎｍにおけるａｂｓ値が、０．０４０以上０．８００以下、さらには、０．０４０以上０．６４０以下であることが好ましい。ａｂｓ値が０．０４０未満であることは、カーボンブラックの含有量が少なすぎることに相当し、ニュートラルな色相のインクを得ることができないし、耐光性も十分に得られない場合がある。また、ａｂｓ値が０．８００を超えるようなインクは、中間調からシャドウ（高濃度領域）のモノクロ画像を記録する際に使用することが想定される。この場合、インク中のカーボンブラックの含有量が高すぎることに相当し、色材がカーボンブラックのみでもある程度ニュートラルに近い色相を得ることができる。このため、本発明のインク中に同時に添加するキナクリドン固溶体顔料の影響で、かえって赤味の色相を帯びてしまうおそれがあるので好ましくない。なお、本発明において、ａｂｓ値を測定する波長を５５０ｎｍとするのは、上述のＡ／Ｂの範囲内において、カーボンブラック及びキナクリドン固溶体顔料とは異なる顔料の影響をできるだけ排除するためである。上記した、純水で１，０００倍に希釈したインクの５５０ｎｍにおけるａｂｓ値が０．０４０以上０．８００以下であることは、インク中のカーボンブラックの含有量としてみた場合、およそ１．０×１０-1質量％以上１．５質量％以下であることに相当する。
【００２２】
（キナクリドン固溶体顔料）
本発明のインクには、上記で説明したカーボンブラックに加えて、キナクリドン固溶体顔料も含有させる。本発明における「固溶体」とは、２種以上の顔料分子の混晶体（混合状態で結晶化した状態）として存在する顔料のことを指し、２種以上の顔料を単純に混合したものとは異なる。固溶体の製造方法は、例えば、特開昭６０−３５０５５号公報や特開平２−３８４６３号公報に開示されている。２種以上の顔料が固溶体を形成しているかの検証は、Ｘ線回折分析などによって容易に行うことができる。２種以上の顔料を単純に混合したものである場合、各顔料のＸ線回折パターンの重ね合わせに相当するパターンが得られ、そのピーク強度は各顔料の配合比率に比例する。一方、２種以上の顔料が固溶体を形成している場合、各顔料のＸ線回折パターンとは異なるＸ線回折パターンを示す。
【００２３】
キナクリドン固溶体顔料は、無置換キナクリドン、３，１０−ジクロロキナクリドン、２，９−ジメチルキナクリドン、４，１１−ジクロロキナクリドン、２，９−ジクロロキナクリドン、２，９−ジメチルキナクリドンなどのキナクリドン顔料から選択される２種以上で構成されるものである。本発明においては、Ｃ．Ｉ．ピグメントレッド２０２（２，９−ジクロロキナクリドン）とＣ．Ｉ．ピグメントバイオレット１９（無置換キナクリドン）を含む固溶体顔料、Ｃ．Ｉ．ピグメントレッド１２２（２，９−ジメチルキナクリドン）とＣ．Ｉ．ピグメントレッド２０２を含む固溶体顔料、Ｃ．Ｉ．ピグメントレッド１２２とＣ．Ｉ．ピグメントバイオレット１９を含む固溶体顔料、Ｃ．Ｉ．ピグメントレッド２８２（Ｃ．Ｉ．ピグメントレッド２０２とＣ．Ｉ．ピグメントバイオレット１９を含む固溶体顔料）を用いることが好ましい。更には、メタメリズムにより優れていることから、Ｃ．Ｉ．ピグメントレッド２０２とＣ．Ｉ．ピグメントバイオレット１９を含む固溶体顔料を用いることが特に好ましい。インク中のキナクリドン固溶体顔料の含有量Ｂ（質量％）は、インク全質量を基準として、５．０×１０-2質量％以上１．５質量％以下であることが好ましい。なお、上述の通り、本発明で規定するＡ／Ｂの範囲内において、１，０００倍に希釈したインクの５５０ｎｍにおけるａｂｓ値は、キナクリドン固溶体顔料の含有量にも依存する。そのため、インク中のキナクリドン固溶体顔料の含有量は、希釈したインクのａｂｓ値が、上述した好適な範囲内となるように決定することが、より好ましい。
【００２４】
（フタロシアニン顔料）
本発明のインクには、色材として、上記したカーボンブラックとキナクリドン固溶体顔料に加えてさらに、フタロシアニン顔料を含有することが好ましい。使用するフタロシアニン顔料としては、Ｃ．Ｉ．ピグメントブルー：１５、１５：１、１５：３、１５：４、１５：６、Ｃ．Ｉ．ピグメントグリーン：７、３６などが挙げられる。これらのなかでも、銅フタロシアニン顔料、さらにはシアンの色相を有する銅フタロシアニン顔料を用いることが好ましく、さらには、Ｃ．Ｉ．ピグメントブルー１５：３やＣ．Ｉ．ピグメントブルー１５：４が特に好ましい。このようなフタロシアニン顔料を使用することで、グレーインクで形成される画像を、よりニュートラルな色相とすることができる。インク中のフタロシアニン顔料の含有量Ｃ（質量％）は、インク全質量を基準として、１．０×１０-2質量％以上１．２質量％以下であることが好ましい。
【００２５】
本発明において必須の顔料に加えてフタロシアニン顔料を使用する場合、インク全質量を基準とした前記フタロシアニン顔料の含有量Ｃ（質量％）が、前記キナクリドン固溶体顔料の含有量Ｂに対する質量比率で、０．３３倍以上２．０倍以下であることが好ましい。すなわち、Ｃ／Ｂ＝０．３３以上２．０以下であることが好ましい。Ｃ／Ｂが０．３３未満であると、キナクリドン固溶体顔料が相対的に多くなりすぎ、画像の色相がａ*ｂ*平面におけるａ*が大きい方向にシフトしてしまい、十分にニュートラルな画像とはならなくなる場合がある。一方で、Ｃ／Ｂが２．０を超えると、メタメリズムが十分に向上しない場合があり、また、画像の色相がａ*ｂ*平面におけるａ*が小さい方向にシフトしてしまい、十分にニュートラルな画像とはならなくなる場合がある。
【００２６】
（その他の顔料）
本発明のインクには、上記の顔料のほかに、本発明の効果が得られる限り、その他の顔料を含有させてもよい。このような顔料としては、従来公知のいずれのものも使用可能である。例えば、Ｃ．Ｉ．ピグメントバイオレット１９、２３、Ｃ．Ｉ．ピグメントイエロー：７４、８３、９７、１１０、１２８、１５５、１８０、Ｃ．Ｉ．ピグメントオレンジ：１６、３６、４３、５１、５５、５９、６１、７１などが挙げられる。
【００２７】
〔顔料の分散方式〕
インクを構成する水性媒体への顔料の分散方式としては、分散剤として樹脂を用いて顔料を分散する樹脂分散タイプの顔料（樹脂分散顔料）や、顔料粒子の表面に親水性基を導入した自己分散タイプの顔料（自己分散顔料）を用いることができる。また、顔料粒子の表面に高分子を含む有機基を化学的に結合させた顔料（樹脂結合型の自己分散顔料）や、顔料粒子の表面の少なくとも一部を樹脂などにより被覆したマイクロカプセル顔料なども用いることができる。勿論、これらの分散方法の異なる顔料を組み合わせて用いてもよい。
【００２８】
本発明においては、樹脂分散剤により顔料を分散する方式（樹脂分散顔料）を利用することが特に好ましい。分散剤として樹脂を用いて顔料を分散する樹脂分散タイプの顔料を使用する場合、樹脂分散剤としては、アニオン性基の作用によって顔料を水性媒体に分散させることができるものが好ましい。分散剤として使用することができる樹脂としては、インクジェット用のインクに使用可能な従来公知の共重合体やその塩をいずれも用いることができる。分散剤として使用する樹脂は、その酸価が、５０ｍｇＫＯＨ／ｇ以上２５０ｍｇＫＯＨ／ｇ以下のものを用いることが好ましい。また、その重量平均分子量が、１，０００以上、さらには１，５００以上、また、５０，０００以下、さらには２５，０００以下の樹脂を用いることが好ましい。また、インク中の樹脂分散剤の含有量は、インク中における顔料の含有量に対して、質量比率で、０．１０倍以上２．０倍以下であること、すなわち、樹脂分散剤の含有量／顔料の含有量＝０．１０以上２．０以下であることが好ましい。なお、この場合の樹脂分散剤及び顔料の含有量の値は、インク全質量を基準とした場合における各成分の含有量のことである。
【００２９】
（樹脂微粒子）
本発明のインクは、樹脂微粒子を含有することが必要である。樹脂微粒子を使用することで、画像の耐オゾン性や耐光性を向上させることができる。さらに、画像の耐擦過性や記録媒体への顔料の定着性などを向上する効果もある。
【００３０】
本発明のインクに使用する樹脂微粒子は、アクリル樹脂で構成される微粒子であることが好ましい。このような樹脂微粒子を含有するインクは、インクジェット用のインクとして必要となる吐出安定性を容易に満たすことができるためである。アクリル樹脂としては、（メタ）アクリル酸に由来するユニットやアクリルエステルに由来するユニットなどのアクリル成分を少なくとも有すればよい。より具体的には、以下に挙げるような親水性ユニット及び疎水性ユニットを少なくとも構成ユニットとして有するものが好ましい。
【００３１】
重合により親水性ユニットとなる単量体としては、例えば、（メタ）アクリル酸、イタコン酸、マレイン酸、フマール酸などのカルボキシ基を有する単量体、スチレンスルホン酸などのスルホン酸基を有する単量体、（メタ）アクリル酸−２−ホスホン酸エチルなどのホスホン酸基を有する単量体、これらの酸性単量体の無水物や塩などのアニオン性単量体、（メタ）アクリル酸２−ヒドロキシエチル、（メタ）アクリル酸３−ヒドロキシプロピルなどのヒドロキシ基を有する単量体が挙げられる。なお、アニオン性単量体の塩を構成するカチオンとしては、リチウム、ナトリウム、カリウム、アンモニウム、有機アンモニウムなどのイオンが挙げられる。また、重合により疎水性ユニットとなる単量体としては、スチレン、α−メチルスチレン、ベンジル（メタ）アクリレートなどの芳香環を有する単量体、エチル（メタ）アクリレート、メチル（メタ）アクリレート、（イソ）プロピル（メタ）アクリレート、（ｎ−、ｉｓｏ−、ｔ−）ブチル（メタ）アクリレート、２−エチルヘキシル（メタ）アクリレートなどの脂肪族基を有する単量体が挙げられる。
【００３２】
本発明においては、乳化重合法やソープフリー重合法により合成された樹脂微粒子を用いることが好ましい。また、樹脂微粒子の酸価は、４０ｍｇＫＯＨ／ｇ以上２００ｍｇＫＯＨ／ｇ以下、体積平均粒子径は、３０ｎｍ以上２００ｎｍ以下、最低造膜温度（℃）は−５０℃以上２５℃以下であることが好ましい。
【００３３】
本発明においては、インク中の樹脂微粒子の含有量（質量％）が、インク全質量を基準として、０．２０質量％以上であることが好ましい。含有量が０．２０質量％未満であると、画像の耐光性や耐オゾン性が十分に得られない場合がある。また、インク中の樹脂微粒子の含有量（質量％）の上限は、インク全質量を基準として、５．０質量％以下であることが好ましい。
【００３４】
（１，２−アルカンジオール）
本発明のインクは、先に述べた理由から、１，２−アルカンジオールを含有してなることを特徴のひとつとする。１，２−アルカンジオールとしては、炭素数が３乃至８の直鎖又は分岐のものが好ましい。具体的には、１，２−プロパンジオール、１，２−ブタンジオール、１，２−ペンタンジオール、１，２−ヘキサンジオール、１，２−ヘプタンジオール、１，２−オクタンジオールが挙げられる。本発明においては、これらの中でも、１，２−ヘキサンジオールが特に好ましい。本発明においては、インク中の１，２−アルカンジオールの含有量（質量％）は、１．０質量％以上１０．０質量％以下であることが好ましい。含有量が１．０質量％未満であると、画像の平滑性が低下する場合があり、１０．０質量％を超えると、インクの粘度が高くなりすぎて、インクジェット用のインクとして用いるのに適さない場合がある。
【００３５】
（水性媒体）
本発明のインクには、上記で説明した１，２−アルカンジオールの他に、水及び水溶性有機溶剤の混合溶媒である水性媒体を含有させることができる。水としては脱イオン水を用いることが好ましい。インク中の水の含有量（質量％）は、インク全質量を基準として、５０．０質量％以上９５．０質量％以下であることが好ましい。また、インク中の水溶性有機溶剤の含有量（質量％）は、インク全質量を基準として、３．０質量％以上５０．０質量％以下であることが好ましい。なお、この水溶性有機溶剤の含有量には、１，２−アルカンジオールの含有量と、後述するグリコールエーテルを使用する場合にはその含有量を含むものとする。水溶性有機溶剤としては、アルコール類、グリコール類、含窒素化合物類などのインクジェット用のインクに使用可能なものをいずれも用いることができ、１種又は２種以上をインクに含有させることができる。
【００３６】
〔グリコールエーテル〕
本発明のインクは、画像の耐オゾン性がより向上するため、水溶性有機溶剤として、さらに、グリコールエーテルを含有することがより好ましい。グリコールエーテルは、１，２−アルカンジオールと類似した性質を有し、インクジェット用のインクに用いられる水溶性有機溶剤の中では、顔料に対する親和性が比較的低い部類に属する。このため、記録媒体にインクが付与された際に、インクの乾燥、定着の過程で、顔料の定着性や粒子同士の密着性を高めることができる。また、グリコールエーテルは、多くの樹脂成分を溶解しやすい特性も持つため、インクの乾燥、定着の過程で、インク中の樹脂材料をより密に、かつ、均一に成膜させることができる。
【００３７】
グリコールエーテルとしては、グリコール部分の炭素数が１乃至３、また、エーテルを形成するアルコール部分の炭素数が１乃至４のものが好ましい。具体的には、エチレングリコールモノエチルエーテル、ジエチレングリコールジエチルエーテル、ジエチレングリコールモノブチルエーテル、ジエチレングリコールモノプロピルエーテル、トリエチレングリコールモノブチルエーテル、トリエチレングリコールモノプロピルエーテルなどが挙げられる。本発明においては、インク中のグリコールエーテルの含有量（質量％）は、１．０質量％以上１０．０質量％以下であることが好ましい。
【００３８】
（その他の成分）
本発明のインクには、上記成分の他に、尿素、尿素誘導体、トリメチロールプロパン、トリメチロールエタンなどの常温で固体の水溶性有機化合物を含有させてもよい。また、必要に応じて所望の物性値を有するインクとするために、界面活性剤、消泡剤、ｐＨ調整剤、防腐剤、防黴剤、酸化防止剤、還元防止剤などの種々の添加剤を含有させてもよい。
【００３９】
＜インクカートリッジ＞
本発明のインクカートリッジは、インクを収容するインク収容部を有し、前記インク収容部に、上記で説明した本発明のグレーインクが収容されてなるものである。インクカートリッジの構造としては、インク収容部が、負圧によりインクを含浸した状態で保持する負圧発生部材を収容する負圧発生部材収容室、及び、負圧発生部材により含浸されない状態でインクを収容するインク収容室で構成されるものが挙げられる。又は、上記のようなインク収容室を持たず、インクの全量を負圧発生部材により含浸した状態で保持する構成や、負圧発生部材を持たず、インクの全量を負圧発生部材により含浸されない状態で収容する構成のインク収容部としてもよい。さらには、インク収容部と記録ヘッドとを有するように構成された形態のインクカートリッジとしてもよい。
【００４０】
＜インクジェット記録方法＞
本発明のインクジェット記録方法は、上記で説明した本発明のインクをインクジェット方式の記録ヘッドから吐出させて記録媒体に画像を記録する方法である。インクを吐出する方式としては、インクに力学的エネルギーを付与する方式や、インクに熱エネルギーを付与する方式が挙げられ、本発明においては、熱エネルギーを利用するインクジェット記録方法を採用することが特に好ましい。本発明のインクを用いること以外、インクジェット記録方法の工程は公知のものとすればよい。記録媒体としては、どのようなものを用いてもよいが、本発明においては、インク中の顔料や樹脂微粒子を記録媒体の表面やその近傍に存在させることができるような記録媒体を用いることが好ましい。このような記録媒体としては、インク受容層を有する記録媒体が挙げられ、特に表面に光沢を有する記録媒体が好適である。
【実施例】
【００４１】
次に、実施例及び比較例を挙げて本発明をより具体的に説明するが、本発明はその要旨を超えない限り、下記実施例によって限定されるものではない。なお、樹脂の合成、顔料分散体及びインクの調製の記載における「部」及び「％」とあるのは、特に断りのない限り質量基準である。
【００４２】
＜樹脂の合成＞
（樹脂Ａ：樹脂分散剤、添加用樹脂）
顔料の樹脂分散剤やインクに添加する樹脂として使用した、水溶性の樹脂Ａを以下のようにして合成した。撹拌機、還流冷却装置及び窒素ガス導入管を備えた四つ口フラスコに、エチレングリコールモノブチルエーテル１００部を仕込んだ。その後、反応系に窒素ガスを導入し、撹拌下で８０℃に昇温させた。スチレン４０部、ｎ−ブチルメタクリレート２０部、２−エチルヘキシルアクリレート１５部、アクリル酸２５部、の各モノマーの混合物を調製した。上記のフラスコに、モノマーの混合物と２．０部のｔ−ブチルパーオキサイド（重合開始剤）のエチレングリコールモノブチルエーテル溶液を３時間かけて滴下した。その後、エージングを２時間行い、さらにエチレングリコールモノブチルエーテルを減圧下で除去して、固形の樹脂を得た。このようにして得られた樹脂を、その酸価と当量の水酸化カリウム及び適量のイオン交換水を加えて８０℃で溶解させることで、重量平均分子量８，０００、酸価１８５ｍｇＫＯＨ／ｇである樹脂Ａを含み、固形分の含有量が２０％である樹脂Ａの水溶液を得た。
【００４３】
（樹脂Ｂ：樹脂微粒子）
樹脂微粒子として使用した樹脂Ｂを以下のようにして合成した。撹拌機、還流冷却装置及び窒素ガス導入管を備えた四つ口フラスコに、水１００部を入れた後、反応系に窒素ガスを導入し、撹拌下で８０℃に昇温させた。水１００部、ラウリル硫酸ナトリウム（乳化剤）１．０部、スチレン２０部、アクリル酸−２−エチルヘキシル３０部、メタクリル酸メチル３０部、アクリル酸１８部を混合し、モノマーの乳化物を調製した。上記のフラスコに、モノマーの乳化物と５％の過硫酸カリウム水溶液１０部を３時間かけて滴下した。その後、エージングを２時間行い、適量のイオン交換水を加えることで、酸価が１３０ｍｇＫＯＨ／ｇ、最低造膜温度が２０℃、体積平均粒子径が１０１ｎｍである樹脂Ｂを含み、固形分の含有量が３０％である樹脂Ｂの水分散液を得た。
【００４４】
＜顔料分散体の調製＞
（顔料分散体１）
先ず、顔料１０部、樹脂分散剤の水溶液（固形分２０．０％）２５部、及び水６５部を、０．３ｍｍ径のジルコニアビーズの充填率を８０％としたビーズミルに入れ、回転数１，８００ｒｐｍで５時間分散した。上記ビーズミルは、アシザワファインテック製のＬＭＺ２を使用した。顔料としては、カーボンブラック（Ｂｌａｃｋ  Ｐｅａｒｌｓ  ８８０；キャボット・スペシャルティ・ケミカルズ・インク製）を用いた。また、樹脂分散剤の水溶液としては、酸価２１５ｍｇＫＯＨ／ｇ、重量平均分子量８，５００のアクリル酸系樹脂（ジョンクリル６７８；ＢＡＳＦ製）を、酸価に対して０．９５当量の水酸化カリウムで中和して得たものを用いた。その後、回転数５，０００ｒｐｍで３０分間遠心分離を行うことにより凝集成分を除去し、さらにイオン交換水で希釈することで、顔料の含有量が１０％、樹脂分散剤の含有量が５．０％である顔料分散体１を得た。
【００４５】
（顔料分散体２）
顔料分散体１の調製において、顔料の種類を、キナクリドン固溶体顔料１（Ｃ．Ｉ．ピグメントバイオレット１９とＣ．Ｉ．ピグメントレッド２０２を含む固溶体顔料、商品名：ＣＲＯＭＯＰＨＴＡＬ  Ｊｅｔ  ２ＢＣ；チバスペシャルティケミカルズ製）に代えた。また、樹脂分散剤の水溶液を、上記で得られた樹脂Ａの水溶液（固形分２０％）に代えた。これ以外は顔料分散体１と同様の手順により、顔料の含有量が１０％、樹脂分散剤の含有量が５．０％である顔料分散体２を得た。
【００４６】
（顔料分散体３）
顔料分散体２の調製において、顔料の種類をＣ．Ｉ．ピグメントレッド１２２（トナーマゼンタＥ０２；クラリアント製）に代えた以外は顔料分散体２と同様にして、顔料の含有量が１０％、樹脂分散剤の含有量が５．０％である顔料分散体３を得た。
【００４７】
（顔料分散体４）
顔料分散体２の調製において、顔料の種類をＣ．Ｉ．ピグメントレッド２０２（ＣＩＮＱＵＡＳＩＡ  ＭＡＧＥＮＴＡ  ＲＴ−２３５−Ｄ；チバスペシャルティケミカルズ製）に代えた以外は顔料分散体２と同様にして、顔料分散体４を作製した。得られた顔料分散体４は、顔料の含有量が１０％、樹脂分散剤の含有量が５．０％である。
【００４８】
（顔料分散体５）
顔料分散体２の調製において、顔料の種類をＣ．Ｉ．ピグメントバイオレット１９（ＣＩＮＱＵＡＳＩＡ  ＲＥＤ  Ｂ  ＮＲＴ−７９６−Ｄ；チバスペシャルティケミカルズ製）に代えた以外は顔料分散体２と同様にして、顔料分散体５を作製した。得られた顔料分散体５は、顔料の含有量が１０％、樹脂分散剤の含有量が５．０％である。
【００４９】
（顔料分散体６）
顔料分散体２の調製において、顔料の種類を銅フタロシアニン顔料であるＣ．Ｉ．ピグメントブルー１５：３（トナーシアンＢＧ；クラリアント製）に代えた以外は顔料分散体２と同様にして、顔料分散体６を作製した。得られた顔料分散体６は、顔料の含有量が１０％、樹脂分散剤の含有量が５．０％である。
【００５０】
（顔料分散体７）
顔料分散体２の調製において、顔料の種類をキナクリドン固溶体顔料２（Ｃ．Ｉ．ピグメントレッド１２２とＣ．Ｉ．ピグメントバイオレット１９を含む固溶体顔料）に代えた。これ以外は顔料分散体２と同様にして、顔料の含有量が１０％、樹脂分散剤の含有量が５．０％である顔料分散体７を得た。なお、キナクリドン固溶体顔料２は、質量比率で等量のＣ．Ｉ．ピグメントレッド１２２のプレスケーキと、Ｃ．Ｉ．ピグメントバイオレット１９のプレスケーキとを摩砕し、常法により有機溶剤処理による顔料化を行って得たものである。
【００５１】
（顔料分散体８）
顔料分散体２の調製において、顔料の種類をキナクリドン固溶体顔料３（Ｃ．Ｉ．ピグメントレッド１２２とＣ．Ｉ．ピグメントレッド２０２を含む固溶体顔料）に代えた。これ以外は顔料分散体２と同様にして、顔料の含有量が１０％、樹脂分散剤の含有量が５．０％である顔料分散体８を得た。なお、キナクリドン固溶体顔料３は、質量比率で等量のＣ．Ｉ．ピグメントレッド１２２のプレスケーキと、Ｃ．Ｉ．ピグメントレッド２０２のプレスケーキとを摩砕し、常法により有機溶剤処理による顔料化を行って得たものである。
【００５２】
（顔料分散体９）
顔料分散体２の調製において、顔料の種類をキナクリドン固溶体顔料４（Ｃ．Ｉ．ピグメントレッド２８２、商品名：ＣＲＯＭＯＰＨＴＡＬ  Ｊｅｔ  ３ＢＣ；チバスペシャルティケミカルズ製）に代えた。これ以外は顔料分散体２と同様にして、顔料の含有量が１０％、樹脂分散剤の含有量が５．０％である顔料分散体９を得た。
【００５３】
＜インクの調製＞
先に調製した樹脂を含む液体及び顔料分散体などを用い、表１に示す各成分（単位：％）を混合した後、ポアサイズが１．２μｍであるメンブレンフィルター（ＨＤＣＩＩフィルター；ポール製）にて加圧ろ過することで、各インクを調製した。プロキセルＧＸＬ（Ｓ）は、アーチケミカルズ製の防腐剤であり、アセチレノールＥ１００は及びサーフィノール４６５は、それぞれ、川研ファインケミカル製、日信化学工業製のノニオン性界面活性剤である。
得られた各インクを、それぞれ純水で１，０００倍に希釈した各測定試料について、吸光スペクトルの５５０ｎｍにおけるａｂｓ値を測定した。その結果も表１に示した。そして、インクをそれぞれインクカートリッジに充填して、後述するように、各インクについての評価を行った。
【００５４】
0005863327.tif 000002
【００５５】
0005863327.tif 000003
【００５６】
0005863327.tif 000004
【００５７】
0005863327.tif 000005
【００５８】
0005863327.tif 000006
【００５９】
0005863327.tif 000007
【００６０】
＜評価＞
上記で得られたインクカートリッジを、熱エネルギーの作用によりインクを吐出するインクジェット記録装置（ＰＩＸＵＳ  Ｐｒｏ９５００；キヤノン製）に搭載した。このインクジェット記録装置は、縦解像度６００ｄｐｉ×横解像度６００ｄｐｉで、１／６００ｄｐｉ×１／６００ｄｐｉの単位領域に、１滴当たりの質量が３．５ナノグラムであるインク滴を８滴付与する場合を、記録デューティ１００％とするものである。そして、記録媒体（キヤノン写真用紙・光沢  プロ［プラチナグレード］ＰＴ１０１；キヤノン製）に、１２．５％から１５０％まで１２．５％刻みとして、各記録デューティの５ｃｍ×５ｃｍの１２種のベタ画像を含むパターンを記録した。得られた記録物を２４時間自然乾燥した後、以下の各評価を行った。なお、以下の各評価で用いた分光光度計は、ＣＩＥＬ*ａ*ｂ*表示系に基づく測定を行うことができるＳｐｅｃｔｒｏｌｉｎｏ（Ｇｒｅｔａｇ  Ｍａｃｂｅｔｈ製）である。本発明においては、下記の各評価項目における評価基準で、Ｃが許容できないレベル、Ｂ以上が許容できるレベルとし、Ａ、ＡＡの順に性能がより良くなっていくことを示すものとする。
【００６１】
（色相）
上記で得られた記録物における１２種の画像について、光源Ｄ５０の条件で、ＣＩＥＬ*ａ*ｂ*表示系におけるａ*及びｂ*の値をそれぞれ測定した。人間の目視では、グレーラインのａ*のブレが大きければ大きいほど色味の変化を認識しやすい。このため、まず、記録デューティが最大（１５０％）である画像におけるａ*と、最小（１２．５％）である画像におけるａ*との差Δａ*と、グレーラインのうちａ*ｂ*平面における原点（ニュートラルな色相）に対する色差ΔＥを求めた。該色差ΔＥは、色差ΔＥ＝［（ａ*）2＋（ｂ*）2］1/2より求め、この値が最大となる記録デューティの画像におけるΔＥの値により、色相の評価を行った。評価基準は以下の通りである。評価結果を表２に示した。
ＡＡ：Δａ＊≦１．５かつΔＥ≦５であった
Ａ：１．５＜Δａ*≦３かつΔＥ≦５、又はΔａ*≦１．５かつ５＜ΔＥ≦１５であった
Ｂ：１．５＜Δａ*≦３かつ５＜ΔＥ≦１５であった
Ｃ：３＜Δａ*、又は、１５＜ΔＥであった
【００６２】
（メタメリズム）
上記で得られた記録物における１２種の画像について、Ｄ５０（昼白光、色温度５，０００Ｋ）及びＦ１０（三波長型蛍光灯）の各光源のもとで測色を行い、ΔＥ＝［（ａ*）2＋（ｂ*）2］1/2の値を求めた。そして、各画像のうち、上記各光源における２つのΔＥの値が最も異なる画像についてのΔＥの値から、メタメリズムの評価を行った。評価基準は以下の通りである。評価結果を表２に示した。
ＡＡ：ΔＥ≦３であった
Ａ：３＜ΔＥ≦５であった
Ｂ：５＜ΔＥ≦８であった
Ｃ：８＜ΔＥであった
【００６３】
（耐光性）
上記で得られた記録物をキセノンウエザオーメーター（Ｃｉ４０００；アトラス製）に入れ、照射強度０．３９Ｗ／ｍ2、ブラックパネル温度６３℃、湿度７０％の条件で３００時間キセノン光の照射を行った。キセノン光照射前後の１２種の画像について、記録物を放置する前後における測色値からΔＥ（ΔＥ＝［（ΔＬ*）2＋（Δａ*）2＋（Δｂ*）2］1/2）を算出した。そして、１２種の画像のうちのΔＥの最大値から、耐光性の評価を行った。評価基準は以下の通りである。評価結果を表２に示した。
ＡＡ：ΔＥ≦５であった
Ａ：５＜ΔＥ≦１０であった
Ｂ：１０＜ΔＥ≦１５であった
Ｃ：１５＜ΔＥであった
【００６４】
（耐オゾン性）
上記で得られた記録物をオゾン試験装置（ＯＭＳ−Ｈ；スガ試験機製）に入れ、オゾンガス濃度１０ｐｐｍ、相対湿度６０％、槽内温度２３℃の条件で２００時間オゾン暴露を行った。先ず、オゾン暴露前に測色を行い、ブラック成分の光学濃度が０．５に最も近い画像を選び、以下の評価を行った。そして、オゾン暴露前後の画像について、ΔＯＤ値（ΔＯＤ＝各色成分の濃度残存率の最大値−各色成分の濃度残存率の最小値、ここで、濃度残存率＝（暴露試験後の光学濃度／暴露試験前の光学濃度）×１００（％））から、耐オゾン性の評価を行った。なお、ΔＯＤ値とは、ブラック成分の光学濃度が約０．５であるグレーの画像における、イエロー成分、シアン成分、マゼンタ成分それぞれの濃度残存率の最大値と最小値との差である。ΔＯＤ値が大きいことは、イエロー成分、シアン成分、マゼンタ成分の少なくともいずれかに色相が大きくずれるため、オゾンにさらされた際に褪色バランスが低いことを示す。耐オゾン性の評価基準は以下の通りである。評価結果を表２に示した。
ＡＡ：ΔＯＤ＜１０であった
Ａ：１０≦ΔＯＤ＜１５であった
Ｂ：１５≦ΔＯＤ＜２０であった
Ｃ：２０≦ΔＯＤであった
【００６５】
0005863327.tif 000008
【００６６】
0005863327.tif 000009